(57)【要約】【課題】シリコンを負極活物質として含む非水電解質二次電池において、サイクル特性を改善する。【解決手段】シリコンを含む負極活物質を用いた負極と、正極と、電解質塩及び溶媒を含む非水電解質とを備える非水電解質二次電池において、ホウ素及びフッ素を含む第１の電解質塩と、充放電の際の前記負極表面上での分解率が前記第１の電解質塩よりも低い第２の電解質塩とを電解質塩として用いることを特徴としている非水電解質二次電池。【選択図】図１
2008059753.tif 000002
【特許請求の範囲】
【請求項１】
シリコンを含む負極活物質を用いた負極と、正極と、電解質塩及び溶媒を含む非水電解質とを備える非水電解質二次電池において、
ホウ素及びフッ素を含む第１の電解質塩と、充放電の際の前記負極表面上での分解率が前記第１の電解質塩よりも低い第２の電解質塩とを前記電解質塩として用いることを特徴とする非水電解質二次電池。
【請求項２】
前記第１の電解質塩として、ＬｉＢＦ4が前記非水電解質中に含まれることを特徴とす
る請求項１に記載の非水電解質二次電池。
【請求項３】
前記第２の電解質塩として、ＬｉＰＦ6、ＬｉＮ（ＳＯ2Ｃ2Ｆ5）2、及びＬｉＮ（ＳＯ2ＣＦ3）2のうちの少なくとも１種が前記非水電解質中に含まれることを特徴とする請求項１または２に記載の非水電解質二次電池。
【請求項４】
前記負極が、負極集電体上に、ＣＶＤ法、スパッタリング法、蒸着法、溶射法、またはめっき法によりシリコンを含む薄膜を堆積させて形成させたものであることを特徴とする請求項１〜３のいずれか１項に記載の非水電解質二次電池。
【請求項５】
前記薄膜が、その厚み方向に形成された切れ目によって、柱状に分離されており、該柱状部分の底部が前記負極集電体と密着していることを特徴とする請求項４に記載の非水電解質二次電池。
【請求項６】
電池組立時における前記非水電解質中の前記第１の電解質塩の含有量が、０．１〜２．０モル／リットルの範囲内であることを特徴とする請求項１〜５のいずれか１項に記載の非水電解質二次電池。
【請求項７】
電池組立時における前記非水電解質中の前記第２の電解質塩の含有量が、０．１〜１．５モル／リットルの範囲内であることを特徴とする請求項１〜６のいずれか１項に記載の非水電解質二次電池。
【請求項８】
前記非水電解質中に、ビニレンカーボネートが含有されていることを特徴とする請求項１〜７のいずれか１項に記載の非水電解質二次電池。
【請求項９】
前記非水電解質中におけるビニレンカーボネートの含有量が、０．１〜１０重量％の範囲内であることを特徴とする請求項８に記載の非水電解質二次電池。
【請求項１０】
充放電サイクルにより放電容量が初期の８０％まで低下したときの非水電解質中のＬｉＢＦ４の濃度が、充放電サイクル前の濃度の１０％よりも高いことを特徴とする請求項８または９に記載の非水電解質二次電池。
【請求項１１】
充放電サイクルにより放電容量が初期の８０％まで低下したときの非水電解質中のＬｉＢＦ４の濃度が、０．０５モル／リットルよりも高いことを特徴とする請求項８〜１０のいずれか１項に記載の非水電解質二次電池。
【発明の詳細な説明】
【技術分野】
【０００１】
本発明は、非水電解質二次電池に関するものであり、詳細にはシリコンを負極活物質として含む非水電解質二次電池に関するものである。
【背景技術】
【０００２】
近年、携帯用電気機器の小型化・軽量化が著しく進行しており、また多機能化に伴い消費電力も増加している。このため、電源として使用されるリチウム二次電池にも軽量化及び高容量化の要望が強くなっている。
【０００３】
このような要望に対して、近年、炭素負極に比べて単位質量及び単位体積あたりの充放電容量に優れた材料としてシリコンなどの合金系負極が提案されている。
【０００４】
これらの材料を用いた負極の中でも、シリコンなどの合金系活物質をＣＶＤ法やスパッタリッング法、蒸着法、溶射法またはめっき法などにより、集電体上に薄膜として形成した負極は、高い充放電容量と優れたサイクル特性を示すものとして注目されている。特に、これらの電極において、活物質薄膜が厚み方向に形成された切れ目によって柱状に分割されており、柱状部分の底面が集電体と密着した構造を有するものは、充放電時の膨張収縮により生じる応力を、柱状部分の周囲の空隙により緩和することができるため、より優れたサイクル特性を示すことが知られている。
【０００５】
しかしながら、このような負極を用いた場合においても、より長期にわたる充放電サイクルや高温環境化での充放電サイクルにおいて、活物質と電解液との反応により徐々に劣化が進行する。
【０００６】
上記のような電極において、充放電サイクルを改善する方法として、例えば、ビニレンカーボネートなどを電解液中に添加することが提案されている（特許文献１など）。
【０００７】
しかしながら、初期に添加したビニレンカーボネートは速やかに消費されてしまい、その効果を継続して得ることが困難であった。
【特許文献１】国際公開・ＷＯ２００２／０５８１８２号パンフレット
【発明の開示】
【発明が解決しようとする課題】
【０００８】
本発明の目的は、シリコンを負極活物質として含む非水電解質二次電池において、サイクル特性が改善された非水電解質二次電池を提供することにある。
【課題を解決するための手段】
【０００９】
本発明は、シリコンを含む負極活物質を用いた負極と、正極と、電解質塩及び溶媒を含む非水電解質とを備える非水電解質二次電池であり、電解質塩として、ホウ素及びフッ素を含む第１の電解質塩と、充放電の際の負極表面上での分解率が第１の電解質塩よりも低い第２の電解質塩とを用いることを特徴としている。
【００１０】
本発明においては、電解質塩として、ホウ素及びフッ素を含む第１の電解質塩を用いている。この第１の電解質塩を非水電解質に添加することにより、充放電サイクルにおける負極活物質の劣化を抑制することができ、良好な充放電サイクル特性を得ることができる。後述するように、この第１の電解質塩は負極表面と反応し、充放電サイクルとともに消費される。充放電サイクルの負極表面上にはホウ素及びフッ素が検出されるので、おそらく、第１の電解質塩は充放電サイクルの際負極表面と反応し、負極表面に何らかの被膜が形成されるものと思われる。このような被膜の形成により負極活物質の劣化が抑制され、良好な充放電サイクル特性が得られるものと思われる。
【００１１】
第１の電解質塩は充放電サイクルに伴い消費されるので、これを補うため、本発明においては、第２の電解質塩が添加されている。第２の電解質塩は、充放電の際の負極表面上での分解率が第１の電解質塩よりも低い電解質塩である。従って、第２の電解質塩を非水電解質に含有させておくことにより、電解質塩が不足することなく、充放電サイクル特性を改善することができる。
【００１２】
本発明において用いる第１の電解質塩は、ホウ素及びフッ素を含むものであり、代表的なものとしてＬｉＢＦ4が挙げられる。また、ＬｉＢＦ4のフッ素原子の一部をパーフルオロアルキル基で置換した、Ｌｉ〔Ｂ（ＣＦ3）4〕、Ｌｉ〔ＢＦ（ＣＦ3）3〕、ＬｉＢＦ2
（ＣＦ3）2、ＬｉＢＦ3（ＣＦ3）、ＬｉＢ（Ｃ2Ｆ5）4、ＬｉＢＦ（Ｃ2Ｆ5）3、ＬｉＢＦ2（Ｃ2Ｆ5）2、ＬｉＢＦ3（Ｃ2Ｆ5）等のホウ素含有フッ化物塩が挙げられる。また、Ｌ
ｉＢＦm（Ｃ6Ｈ5・nＦn）4-m（ｍは０〜３の整数、ｎは１〜５の整数）、ＬｉＢＦ2（Ｃ2Ｏ4）、リチウム・ビス〔５−フロオロ−２−オレートベンゼンスルホネート（２−）Ｏ
，Ｏ´〕ボレートなどが挙げられる。
【００１３】
本発明において用いる第２の電解質塩は、充放電の際の負極表面上での分解率が第１の電解質塩よりも低いものであれば特に限定されるものではないが、ＬｉＰＦ6、ＬｉＡｓ
Ｆ6、ＬｉＡｌＦ4等の無機フッ化物塩、ＬｉＣｌＯ4、ＬｉＢｒＯ4、ＬｉＩＯ4等の過ハ
ロゲン酸塩や、ＬｉＣＦ3ＳＯ3等の有機スルホン酸塩、ＬｉＮ（ＣＦ3ＳＯ2）2、ＬｉＮ
（Ｃ2Ｆ5ＳＯ2）2、ＬｉＮ（ＣＦ3ＳＯ2）（Ｃ4Ｆ9ＳＯ2）等のパーフルオロアルキルス
ルホン酸イミド、ＬｉＣ（ＣＦ3ＳＯ2）3等のパーフルオロアルキルスルホン酸メチド塩
、ＬｉＰＦ3（ＣＦ3）3、ＬｉＰＦ2（Ｃ2Ｆ5）4、ＬｉＰＦ3（Ｃ2Ｆ5）3等の、フッ素原
子の一部をパーフルオロアルキル基で置換した無機フッ化物塩等の含フッ素有機リチウム塩などが挙げられる。
【００１４】
本発明において、電池組立時における非水電解質中の第１の電解質塩の含有量は、０．１〜２．０モル／リットルの範囲内であることが好ましい。０．１モル／リットル未満であると、活物質の劣化を抑制し、充放電サイクル特性を改善する効果が十分に得られない場合がある。２．０モル／リットルを超えると、非水電解質の粘度が上昇し、電極内に非水電解質を十分に含浸させることが困難になり、電池特性が低下する場合がある。さらに好ましい含有量は、０．５〜１．５モル／リットルの範囲内である。
【００１５】
電池組立時における非水電解質中の第２の電解質塩の含有量は、０．１〜１．５モル／リットルの範囲内であることが好ましい。０．１モル／リットル未満であると、充放電サイクルの経過により消費される第１の電解質塩を補うのに不十分となる場合があり、非水電解質のイオン伝導度が十分に得られず、電池特性が低下する場合がある。また、１．５モル／リットルを超えると、非水電解質の粘度が上昇し、電極内に十分に含浸させることが困難になり、電池特性が低下する場合がある。より好ましい第２の電解質塩の含有量は、０．１〜１．０モル／リットルの範囲内である。
【００１６】
電池組立時における第１の電解質塩と第２の電解質塩の混合比は、重量比（第１の電解質塩：第２の電解質塩）で、１：２０〜２０：１の範囲内であることが好ましい。第１の電解質塩が相対的に多くなりすぎると充放電サイクルとともにイオン伝導度が低下するため、電池特性が低下する場合がある。また、第２の電解質塩の割合が相対的に多くなると、第１の電解質塩の含有量は相対的に少なくなるため、充放電サイクルを改善する効果が十分に得られない場合がある。
【００１７】
本発明において用いる非水電解質の溶媒としては、非水電解質二次電池に一般的に用いられている非水系溶媒を用いることができる。例えば、環状カーボネート類、鎖状カーボネート類、ラクトン化合物（環状カルボン酸エステル）類、鎖状カルボン酸エステル類、環状エーテル類、鎖状エーテル類、含硫黄有機溶媒等が挙げられる。これらの中でも、好ましくは、総炭素数が３〜９である環状カーボネート、鎖状カーボネート、ラクトン化合物（環状カルボン酸エステル）、鎖状カルボン酸エステル、環状エーテル類、鎖状エーテルが挙げられ、特に総炭素数が３〜９である環状カーボネート及び鎖状カーボネートの一方または両方を溶媒として用いることが好ましい。
【００１８】
本発明における非水電解質には、ビニレンカーボネートが含有されていることが好ましい。ビニレンカーボネートが含有されることにより、サイクル特性をさらに改善することができる。ビニレンカーボネートの含有量は、非水電解質中において０．１〜１０重量％の範囲内であることが好ましい。ビニレンカーボネートの含有量が０．１重量％未満であると、ビニレンカーボネート添加によるサイクル特性向上の効果を十分に得ることができない場合がある。また、１０重量％を超えると、含有量増加による効果が比例して得られないため、経済的に不利なものとなる。
【００１９】
非水電解質中にビニレンカーボネートが含有されることにより、非水電解質中のＬｉＢＦ４の消費を抑制することができ、充放電サイクル特性を高めることができる。特に、非水電解質にビニレンカーボネートが含有されている場合において、充放電サイクルにより放電容量が初期の８０％まで低下したとき、すなわち容量維持率が８０％まで低下したときの非水電解質中のＬｉＢＦ４の濃度が、充放電サイクル前の濃度の１０％よりも高いことが好ましく、さらに好ましくは２０％以上である。また、このときのＬｉＢＦ４の濃度は、０．０５モル／リットルよりも高いことが好ましく、さらに好ましくは０．１モル／リットル以上である。サイクル経過後のＬｉＢＦ４の濃度を上記のように維持することにより、良好な充放電サイクル特性を得ることができる。
【００２０】
本発明における負極は、シリコンを含む負極活物質を用いた負極であり、このような負極としては、銅箔などの金属箔などからなる負極集電体の上に、ＣＶＤ法、スパッタリング法、蒸着法、溶射法、またはめっき法などにより、非晶質シリコン薄膜、非結晶シリコン薄膜などのシリコンを含む薄膜を堆積させて形成させたものを好ましく用いることができる。シリコンを含む薄膜としては、シリコンと、コバルト、鉄、ジルコニウムなどとの合金薄膜であってもよい。これらの負極の作製方法は、特許文献１などに詳細に開示されている。
【００２１】
上記負極において、薄膜は、その厚み方向に形成された切れ目によって柱状に分離されており該柱状部分の底部が負極集電体と密着している。このような電極構造をとることにより、柱状部分の周囲の空隙で、充放電サイクルに伴う活物質の膨張・収縮の体積変化を受け入れることができ、充放電反応により生じる応力を緩和して、良好な充放電サイクル特性を得ることができる。厚み方向の切れ目は、一般に充放電反応で形成される。
【００２２】
また、シリコン薄膜またはシリコン合金薄膜を活物質として用いる場合、薄膜形成時に酸素を導入することにより、酸素を含有させたシリコン薄膜またはシリコン合金薄膜としてもよい。酸素を導入したシリコン薄膜またはシリコン合金薄膜を用いることにより、さらに充放電サイクル特性を高めることができる。酸素の含有量としては、１０〜３０重量％の範囲内であることが好ましい。
【００２３】
また、本発明の負極は、シリコンを含む活物質粒子から形成されたものであってもよい。このような活物質粒子とバインダーを含むスラリーを集電体上に塗布して、負極を形成することができる。このような活物質粒子としては、ケイ素粒子、ケイ素合金粒子などが挙げられる。
【００２４】
本発明において用いられる正極活物質は、非水電解質二次電池に用いることができるものであれば特に限定されるものではなく、例えば、コバルト酸リチウム、マンガン酸リチウム、ニッケル酸リチウムなどのリチウム遷移金属酸化物等を挙げることができる。これらの酸化物は単独で用いてもよいし、２種以上を混合して用いてもよい。
【発明の効果】
【００２５】
本発明によれば、シリコンを負極活物質として含む非水電解質二次電池において、充放電サイクルによる活物質の劣化を抑制し、サイクル特性を大幅に改善することができる。
【発明を実施するための最良の形態】
【００２６】
以下、本発明を実施例により詳細に説明するが、本発明は以下の実施例に限定されるものではなく、本発明の要旨を変更しない範囲において適宜変更して実施することが可能なものである。
【００２７】
＜実験１＞
（実施例１）
〔負極の作製〕
厚み１８μｍ、表面粗さＲａ０．１８８μｍの電解銅箔の上に、スパッタガス（Ａｒ）流量：１００ｓｃｃｍ、基板温度：室温（加熱なし）、反応圧力：０．１３３Ｐａ、高周波電力：２００Ｗの条件で、ＲＦスパッタリング法により、厚み５μｍの非晶質シリコン薄膜を形成した。これを負極として用いた。
【００２８】
また、厚み１８μｍ、表面粗さＲａ＝０．１８８μｍの電解銅箔上の両面に、Ａｒのイオンビームを圧力０．０５Ｐａ、イオン電流密度０．２７ｍＡ／ｃｍ2で照射した後、１
×１０-3Ｐａ以下に排気し、蒸着材料に単結晶シリコンを用い、基板温度：室温（加熱なし）、投入電力：３．５ｋＷの条件で、電子ビーム蒸着法により薄膜を形成した。これを負極として用いた。
【００２９】
〔正極の作製〕
正極活物質としてのコバルト酸リチウムと、導電助剤としてケッチェンブラックと、結着剤としてのフッ素樹脂とを重量比で９０：５：５の割合で混合し、これをＮ−メチル−２−ピロリドン（ＮＭＰ）に溶解してペーストとした。
【００３０】
このペーストをドクターブレード法により、厚み２０μｍのアルミニウム箔の両面に均一に塗布した。次に、加熱した乾燥機中で、１００〜１５０℃の温度で真空熱処理して、ＮＭＰを除去した後、厚みが０．１６ｍｍになるようにロールプレス機により圧延して正極を作製した。
【００３１】
〔リチウム二次電池の作製〕
上記の方法で作製した正極及び負極を所定の大きさに切り出し、集電体である金属箔に集電タブを取付け、ポリオレフィン系微多孔膜からなる厚さ２０μｍのセパレータをこれらの電極の間に挟んで積層し、これを巻き取り、最外周をテープで止めて、渦巻状電極体とした後、偏平に押しつぶして渦巻状電極体とした。
【００３２】
この渦巻状電極体を、ＰＥＴ（ポリエチレンテレフタレート）及びアルミニウムを積層して作製したラミネート材からなる外装体中に挿入し、開口部から集電タブが外部に突き出る状態とした。
【００３３】
次に、エチレンカーボネート（ＥＣ）とジエチルカーボネート（ＤＥＣ）を体積比３：７となるように混合した溶媒に、電解質塩としてＬｉＢＦ4とＬｉＰＦ6をそれぞれ０．５モル／リットル（Ｍ）となるように溶解して電解液を作製した。
【００３４】
上記の外装体の開口部から、この電解液５ｍｌを注入し、その後、開口部を封止することにより、リチウム二次電池を作製した。作製した電池は、放電容量２５０ｍＡｈであった。
【００３５】
（実施例２）
負極の作製において、ＲＦスパッタリング法に代えて電子ビーム法によりシリコン薄膜を形成する以外は同様にして負極を作製した。
【００３６】
（実施例３）
電解液としてさらに２重量％のビニレンカーボネート（ＶＣ）を添加した電解液を用いる以外は、実施例２と同様にしてリチウム二次電池を作製した。
【００３７】
（比較例１）
電解液の電解質塩として、ＬｉＰＦ6を１モル／リットルとなるように用い、ＬｉＢＦ4を添加しない以外は、実施例１と同様にしてリチウム二次電池を作製した。
【００３８】
（比較例２）
電解液の電解質塩として、ＬｉＰＦ6を１モル／リットルとなるように用い、ＬｉＢＦ4を添加しない以外は、実施例２と同様にしてリチウム二次電池を作製した。
【００３９】
実施例１〜３及び比較例１〜２において用いた、電解質塩、電極作製方法、及び添加剤を表１にまとめて示す。
【００４０】
【表１】
2008059753.tif 000003
【００４１】
〔充放電サイクル試験〕
上記のようにして作製した実施例１〜３及び比較例１〜２の各電池をそれぞれ充電電流２５０ｍＡで電池電圧が４．２Ｖとなるまで充電し、その後４．２Ｖの定電圧で電流値が１３ｍＡになるまで充電した後、２５０ｍＡの電流値で電池電圧が２．７５Ｖになるまで放電させ、これを１サイクルとして充放電サイクルを１００サイクル繰り返した。１サイクル目の放電容量に対する各サイクルの放電容量の割合を容量維持率（％）とし、容量維持率が６０％に到達するサイクル数を表２に示した。
【００４２】
【表２】
2008059753.tif 000004
【００４３】
また、サイクル数と各サイクルにおける容量維持率との関係を図１に示す。
【００４４】
表２及び図１から明らかなように、薄膜をスパッタリング法により形成した実施例１及び比較例１を比較すると、電解質塩としてＬｉＢＦ4を用いた実施例１は、比較例１に比
べ、優れたサイクル特性が得られている。また、蒸着法により薄膜を形成した実施例２及び３と比較例２を比較すると、電解質塩としてＬｉＢＦ4を用いた実施例２及び３は、比
較例２に比べ、優れたサイクル特性が得られている。これらのことから、ＬｉＢＦ4を用
いることにより、サイクル特性が改善されることがわかる。
【００４５】
また、実施例２と実施例３を比較すると、ビニレンカーボネートを添加した実施例３の方が良好なサイクル特性が得られている。このことから、ビニレンカーボネートを添加することにより、サイクル特性がさらに改善されることがわかる。
【００４６】
〔ＬｉＢＦ4の消費の確認〕
上記の実施例２の電池を容量維持率が３０％になるまで上記と同じ条件で充放電サイクル試験を行い、充放電サイクル前と充放電サイクル後におけるＬｉＢＦ4の含有割合を測
定した。
【００４７】
電池内の電解液はセパレータや電極内部に浸透しており、通常開封したのみでは電解液を採取することができないので、ラミネート外装体の一部を開封し、開封部から１ｍｌのＤＥＣを注入し、１０分間放置した後、ＤＥＣ添加後の電解液を採取した。この採取した電解液をイオンクロマトグラフィーを用いて分析し、電解液中の電解質塩の濃度を測定した。測定結果を表３に示す。なお、表３において相対比として示しているのは、ＬｉＰＦ6の濃度を１００％として規格化した値である。
【００４８】
【表３】
2008059753.tif 000005
【００４９】
表３から明らかなように、電池作製時に添加したＬｉＰＦ6とＬｉＢＦ4は、初期の状態ではほとんど同程度の割合であったのに対し、サイクル後においては、ＬｉＢＦ4の割合
が大きく低下し、ＬｉＰＦ6の１／５０以下まで低下していた。このことから、ＬｉＢＦ4は、充放電サイクルにより消費されることがわかった。
【００５０】
次に、サイクル試験後の負極表面についてホウ素及びリンの定量を行なった。その結果、サイクル試験において消費された、すなわち、分解したと考えられるＬｉＢＦ4の７０
％に相当するホウ素が負極表面上において検出された。同様の定量方法により測定したリンと比較すると、非常に多量のホウ素が負極表面に存在することが確認された。
【００５１】
また、サイクル試験後の負極表面に存在するフッ素の定量を行なったところ、ホウ素が全てＬｉＢＦ4の分解により生成したと仮定した場合に生じるフッ素量の８８％に相当す
るフッ素が負極表面上に存在することが判明した。この量は、ＬｉＰＦ6単独を電解質塩
として用いた場合に検出されるフッ素量に比べ、非常に高い割合である。
【００５２】
以上の結果から、ＬｉＢＦ4を電解質塩として含有するリチウム二次電池においては、
充放電サイクルに伴いシリコン負極の表面でＬｉＢＦ4が分解し、その分解生成物が負極
表面に付着するものと考えられる。ＬｉＢＦ4を電解質塩として添加することにより、充
放電サイクル特性が大幅に改善しており、このような充放電サイクル特性の改善は、負極表面にＬｉＢＦ4の分解生成物が付着することによりもたらされると推測される。
【００５３】
＜実験２＞
（実施例４〜９及び比較例３〜４）
表３に示す電解質塩の濃度となるように調製した非水電解質を用い、リチウム二次電池を上記と同様にして作製した。なお、負極の作製において、非晶質シリコン薄膜はスパッタリング法により作製した。
【００５４】
表４において、「酸素含有」の欄に「あり」としたものは、ＲＦスパッタリング法による薄膜形成の際、スパッタガス中に酸素ガスを流量１０ｓｃｃｍとなるように流入させた雰囲気下で薄膜を形成したものである。
【００５５】
【表４】
2008059753.tif 000006
【００５６】
「酸素含有なし」と「酸素含有あり」で作製したそれぞれのシリコン薄膜について、ＸＰＳにより酸素濃度を測定したところ、「酸素含有なし」の条件で作製した薄膜においては、酸素の含有量が約２重量％以下であったのに対し、「酸素含有あり」の条件で作製したものは、シリコン薄膜中に約２０重量％の酸素が導入されていた。
【００５７】
〔充放電サイクル試験〕
上記の実験１と同様にして充放電サイクル試験を行なった。容量維持率が５０％に到達するまでのサイクル数を求め、表５に示した。
【００５８】
【表５】
2008059753.tif 000007
【００５９】
また、サイクル数と各サイクルにおける容量維持率の関係を図２に示す。
【００６０】
表５及び図２から明らかなように、「酸素含有なし」の条件で作製した実施例４〜５と比較例３において、ＬｉＢＦ4を電解質塩として含有する実施例４及び５は、比較例３よ
りも良好な充放電サイクル特性を示している。また、「酸素含有あり」の条件で作製した実施例６〜９と比較例４において、ＬｉＢＦ4を電解質塩として含有させた実施例６〜９
は、比較例４に比べ、良好な充放電サイクル特性が得られている。
【００６１】
また、「酸素含有なし」で作製した実施例４〜５と、「酸素含有あり」で作製した実施例６〜９を比較すると、「酸素含有あり」で作製した実施例６〜９では良好な充放電サイクル特性が得られている。このことから、酸素含有させたシリコン薄膜を用いることにより充放電サイクル特性をさらに向上できることがわかる。
【００６２】
また、ビニレンカーボネートを含有させた実施例９が最も良好な充放電サイクル特性を示しており、ビニレンカーボネートを含有させることにより、さらに充放電サイクル特性を向上できることがわかる。
【００６３】
＜実験３＞
図３は、実験１における実施例２及び実施例３の各電池の３００サイクルまでの容量維持率を示す図である。
【００６４】
図４は、実施例２及び実施例３の各電池における非水電解質中のＬｉＢＦ４とＬｉＰＦ６のモル比（ＬｉＢＦ４／ＬｉＰＦ６）と、容量維持率の関係を示す図である。
【００６５】
なお、ＬｉＢＦ４及びＬｉＰＦ６の濃度測定は、特にサイクルが長期経過した時点では、分析に必要な電解液量が十分に得られなかったため、電池内にＤＥＣを添加して電解液を抽出し、この抽出液を用いてイオンクロマトグラフィ測定により実施した。このため、サイクル経過時点での各電池内のＬｉＰＦ６及びＬｉＢＦ４の濃度を直接測定するのではなく、ＬｉＰＦ６及びＬｉＢＦ４とも同じ割合で希釈された抽出液中の各濃度を測定することにより、各電池内の濃度比を求めている。
【００６６】
図４から明らかなように、ビニレンカーボネートを含有していない実施例２においては、容量維持率が８０％に低下するまでの間にＬｉＢＦ４が多量に消費され、その濃度が急激に減少している。これに対し、ビニレンカーボネートを含有させた実施例３においては、ＬｉＢＦ４の濃度の減少が緩やかである。従って、ビニレンカーボネートを含有させることにより、充放電サイクルに伴うＬｉＢＦ４の濃度の減少を抑制することができ、これによって充放電サイクル特性が高められるものと考えられる。
【００６７】
また、ここで詳細は示さないが、非水電解質中のＬｉＰＦ６の濃度は、電池内の電解液を抽出した液のイオンクロマトグラフィや、電極表面の分解生成物の分析から、充放電サイクルによりほとんど変化しないことが確認されている。
【００６８】
図５は、ＬｉＢＦ４／ＬｉＰＦ６のモル比と、充放電サイクル数との関係を示す図である。ビニレンカーボネートを含有している実施例３の電池においては、ビニレンカーボネートを含有していない実施例２の電池に比べ、充放電サイクルに伴うＬｉＢＦ４の消費が抑制されていることがわかる。
【００６９】
また、実施例２及び実施例３の電池において、充放電サイクル開始前のＬｉＢＦ４の濃度（初期濃度）、並びに充放電サイクルの経過により容量維持率が８０％に到達したときのＬｉＢＦ４の濃度及び初期濃度に対するＬｉＢＦ４残存量は表６に示す通りである。
【００７０】
【表６】
2008059753.tif 000008
【００７１】
図６は、負極表面におけるＦ含有生成物の量と、容量維持率との関係を示す図である。負極表面でのＦ含有生成物の量は、電池から負極を取り出し、負極に付着している生成物を水で抽出し、Ｆをイオンクロマトグラフィ法で測定して求めた。なお、Ｆ含有生成物の量は、容量維持率が３０％のときの値を１００％として示した相対値である。図６から明らかなように、ビニレンカーボネートを含有していない実施例２においては、容量維持率が８０％に到達するまでの間に多量のＦ含有生成物が負極表面上に生成していることがわかる。これに対し、ビニレンカーボネートを含有している実施例３においては、容量維持率が５０％に到達するまでＦ含有生成物が単調に増加していることがわかる。
【００７２】
実施例２及び実施例３においては、負極活物質としてＳｉを用いており、負極表面でＬｉＢＦ４が分解し、その分解生成物が負極表面に付着し、これによって負極表面と電解液との副反応が抑制され、サイクル特性の劣化が抑制されるものと思われる。その分解生成物について詳細は明らかではないが、例えば、ＬｉＦが考えられる。しかしながら、ＬｉＢＦ４の分解がサイクル特性の劣化の抑制に必要な量以上に進行した場合には、ＬｉＦに代表される生成物が負極表面に過剰に存在することになり、負荷特性の低下などを引き起こすものと思われる。
【００７３】
負極活物質としてＳｉを用いた場合、充放電反応によりＳｉが膨張伸縮し、これによって新たな活物質表面が生成する。このようにして生成した活物質の表面は活性が高いものと思われる。活性な活物質表面が生成したときに、ＬｉＢＦ４が充分に電解質中に存在していないと、ＬｉＢＦ４の分解による負極表面の被覆が不十分となるため、長期のサイクルにおいて良好なサイクル特性が得られなくなる。
【００７４】
電解質中にビニレンカーボネートが存在することにより、Ｓｉ活物質表面でのＬｉＢＦ４とビニレンカーボネートの分解反応が並行して進行し、ＬｉＢＦ４の分解反応が必要最低限な量に制限されながら、充放電サイクルが進行するものと思われる。このため、長期の充放電サイクルにおいて、電解液中にＬｉＢＦ４が充分な量存在し、長期にわたって良好なサイクル特性が得られるものと思われる。
【００７５】
＜実験４＞
（実施例１０）
エチレンカーボネート（ＥＣ）とジエチルカーボネート（ＤＥＣ）を体積比３：７となるように混合した溶媒に、ＬｉＰＦ６が０．５モル／リットル、ＬｉＢＦ４が０．７モル／リットルとなるようにこれらを溶解して電解液を作製する以外は、実施例２と同様にして実施例１０の電池を作製した。従って、実施例１０の電池においては、電解質中のＬｉＢＦ４の濃度が実施例２よりも０．２モル／リットル高くなっている。
【００７６】
図７は、実施例１０の充放電サイクル数と容量維持率との関係を示す図である。図７には実施例２及び実施例３も示している。図７から明らかなように、実施例１０は、実施例２よりも幾分容量維持率が高くなっているが、実施例３に比べると充放電サイクル特性は悪くなっている。
【００７７】
図８は、実施例１０、実施例２及び実施例３における充放電サイクル数と、電解質中のＬｉＢＦ４／ＬｉＰＦ６のモル比との関係を示す図である。図９は、実施例１０、実施例２及び実施例３における容量維持率と、電解質中のＬｉＢＦ４／ＬｉＰＦ６のモル比との関係を示す図である。図８及び図９に示すように、実施例１０においてはＬｉＢＦ４が実施例２及び実施例３よりも多く含まれているが、充放電サイクルの進行に伴い、実施例２と同様に急激にＬｉＢＦ４の濃度が低下している。実施例１０における容量維持率８０％のときのＬｉＢＦ４の濃度は、０．１４モル／リットル（Ｍ）であり、初期濃度に対する残存量は、２０％である。
【００７８】
従って、ＬｉＢＦ４の初期の濃度を高くしても、充放電サイクルの進行に伴いＬｉＢＦ４は、実施例２と同様に急激に低下し、このため図７に示すように、充放電サイクル特性としては実施例３よりも悪くなることがわかる。従って、充放電サイクルによるＬｉＢＦ４の消費を補うために、初期に電解質中に多量のＬｉＢＦ４を添加するよりも、電解質中にビニレンカーボネートを添加する方が有効であり、良好なサイクル特性が得られることがわかる。電解質中にＬｉＢＦ４とビニレンカーボネートを共存させておくことにより、特異的に相乗効果が生じ、サイクル特性が向上するものと思われる。
【図面の簡単な説明】
【００７９】
【図１】実施例１〜３のサイクル数と各サイクルにおける容量維持率の関係を示す図。
【図２】実施例４〜９のサイクル数と各サイクルにおける容量維持率の関係を示す図。
【図３】実施例２及び３のサイクル数と各サイクルにおける容量維持率の関係を示す図。
【図４】実施例２及び３における容量維持率と電解質中のＬｉＢＦ４／ＬｉＰＦ６のモル比との関係を示す図。
【図５】実施例２及び３におけるサイクル数とＬｉＢＦ４／ＬｉＰＦ６のモル比との関係を示す図。
【図６】実施例２及び３における容量維持率と負極表面でのＦ含有生成物の量との関係を示す図。
【図７】実施例２、３及び１０におけるサイクル数と各サイクルにおける容量維持率の関係を示す図。
【図８】実施例２、３及び１０におけるサイクル数とＬｉＢＦ４／ＬｉＰＦ６のモル比との関係を示す図。
【図９】実施例２、３及び１０における容量維持率とＬｉＢＦ４／ＬｉＰＦ６のモル比との関係を示す図。
【図１】
2008059753.tif 000009
【図２】
2008059753.tif 000010
【図３】
2008059753.tif 000011
【図４】
2008059753.tif 000012
【図５】
2008059753.tif 000013
【図６】
2008059753.tif 000014
【図７】
2008059753.tif 000015
【図８】
2008059753.tif 000016
【図９】
2008059753.tif 000017